(57)【要約】【目的】異方性の溶融相を形成することができ、約３００℃から約４００℃という比較的低温で溶融加工が可能なポリ(エステル−アミド)を得る。【構成】本発明のポリ(エステル−アミド)は、分子内に夫れぞれ指定した割合で下記の繰り返し単位を有する:(a) ４−ヒドロキシ安息香酸の部分(b) ６−オキシ−２−ナフトイルの部分(c) ４,４′−ビフェノールの部分(d) テレフタロイルの部分、及び(e) アミド結合を形成できる芳香族の部分。好ましくは、アミド結合を形成できる部分は、p−アミノフェノール、p−フェニレンジアミン、Ｎ−アセチル−p−アミノフェノール等から誘導される。得られるポリ(エステル−アミド)は、溶融状態で異方性の液晶的性質を示すことからも予想されるように高度に配向した分子構造を有する為に、ポリマーは化学的ならびに物理的性質に優れ、更には驚くべきことに約３００℃から約４００℃と言うような低い温度で溶融加工を行なうことが出来る。【選択図】    なし【特許請求の範囲】
【請求項１】
式I、II、III、IV及びV但し、式Iは
【化１】
2006176797.tif 000009
であり、式IIは
【化２】
2006176797.tif 000010
であり、式IIIは
【化３】
2006176797.tif 000011
であり、式IVは
【化４】
2006176797.tif 000012
であり、この場合、上の式において、Ａrは少なくとも一つの芳香族環を含む二価の部分(moiety)であり、ＹとＺは二価の有機または無機のラジカルであって、互いに同一または異なっても良く、ＮＨ又はＮＲ(但し、Ｒは炭素原子を１〜６個含むアルキル部分又はアリール部分である)から構成される群から選ばれる少なくとも一員を含み;そしてＶは芳香族ジオイル(dioyl)先駆体の残基である;以上の式I、II、III、IV、Vの繰り返し部分を有し、約４００℃以下の温度で異方性の溶融相を形成することができる溶融加工可能なポリ(エステル−アミド)であって、該ポリ(エステル−アミド)が部分Iの約１モルパーセントから約１５モルパーセント、部分IIの約２０モルパーセントから約７０モルパーセント、部分IIIの約５モルパーセントから約４０モルパーセント、部分IVの約１モルパーセントから約２０モルパーセント、及び部分Vの約５モルパーセントから約４０モルパーセントを含むことを特徴とする前記の溶融加工可能なポリ(エステル−アミド)。
【請求項２】
部分IVが
【化５】
2006176797.tif 000013
である請求項１記載のポリ(エステル−アミド)。
【請求項３】
部分IVが、p−アミノフェノール又はＮ−アセチル−p−アミノフェノールから誘導される請求項２記載のポリ(エステル−アミド)。
【請求項４】
部分IVがＮ−アセチル−p−アミノフェノールから誘導される請求項３記載のポリ(エステル−アミド)。
【請求項５】
部分Vがテレフタロイル部分(moiety)である請求項１記載のポリ(エステル−アミド)。
【請求項６】
部分Vがイソフタロイル、テレフタロイル又はその混合物から構成される群から選ばれる請求項１記載のポリ(エステル−アミド)。
【請求項７】
約３５０℃の温度で異方性の溶融相を形成することができる請求項１記載の溶融−加工可能なポリ(エステル−アミド)。
【請求項８】
約３００℃から約４００℃の温度範囲において溶融−加工を受けることができる請求項１記載の溶融−加工可能なポリ（エステル−アミド）。
【請求項９】
部分I、II、III、IV及びVの芳香族環が事実上、環上で置換されていない請求項１記載の溶融−加工可能なポリ(エステル−アミド)。
【請求項１０】
請求項１記載のポリ(エステル−アミド)から溶融紡糸された繊維。
【請求項１１】
請求項１記載の溶融−加工可能なポリ（エステル−アミド）から成る射出成型品。
【請求項１２】
請求項１記載のポリ(エステル−アミド)から本質的に構成される造形品。
【請求項１３】
６０℃でペンタフルオロフェノールに０.１重量パーセントの濃度で溶解した時に約１.０dl/gから約１２.０dl/gの内部粘度を現わす請求項１記載の溶融加工可能なポリ(エステル−アミド)。
【請求項１４】
毛細管レオメーターの中で３６５℃で測定して１０3/秒の剪断速度において約５０ポアズから１５００ポアズの範囲にある溶融粘度を現わす請求項１記載の溶融加工可能なポリ(エステル−アミド)。
【請求項１５】
式I、II、III、IV、V但し、式Iは
【化６】
2006176797.tif 000014
であり;式IIは
【化７】
2006176797.tif 000015
であり;式IIIは
【化８】
2006176797.tif 000016
であり;式IVは
【化９】
2006176797.tif 000017
であり;この場合、上の式において、Ａrは少なくとも一つの芳香族環を含む二価の部分、ＹとＺは二価の有機または無機のラジカルでって、それらは互いに同一でも異なっても良く、ＮＨまたはＮＲ(但し、Ｒは炭素原子を１〜６個を含むアルキル部分またはアリール部分である)から構成される群から選ばれる少なくとも一員を含み;Ｖは芳香族ジ−オイル先駆体またはテレフタロイルと他の芳香族ジ−オイルの混合物の残基である;以上の式I、II、III、IV、Vの繰り返し部分から本質的に構成され、大凡そ４００℃以下の温度において異方性の溶融相を形成することができる溶融加工可能なポリ(エステル−アミド)であって、該ポリ(エステル−アミド)の中で、部分Iは約２.５モルパーセントから約１０モルパーセントの量で存在し、部分IIは約２０モルパーセントから約７０モルパーセントの量で存在し、部分IIIは約５モルパーセントから約２５モルパーセントの量で存在し、部分IVは約２.５モルパーセントから約１５モルパーセントの量で存在し、部分Vは約１０モルパーセントから約２５モルパーセントの量で存在することを特徴とする前記の溶融加工可能なポリ(エステル−アミド)。
【請求項１６】
部分Vがテレフタロイルから構成される請求項１５記載の溶融−加工可能なポリ(エステル−アミド)。
【請求項１７】
部分IVがＮ−アセチル−p−アミノフェノールから誘導される請求項１５記載の溶融−加工可能なポリ(エステル−アミド)。
【請求項１８】
部分Iが約２.５モルパーセントから約７.５モルパーセントの量存在し、部分IIが少なくとも約５０モルパーセントの量存在し、部分IIIが約５モルパーセントから約２０モルパーセントの量存在し、部分IVが約２.５モルパーセントから約１０モルパーセントの量存在し、そして部分V該約１５モルパーセントから約２５モルパーセントの量存在する請求項１５記載の溶融加工可能なポリ(エステル−アミド)。
【請求項１９】
請求項１５記載の組成物から紡糸された繊維。
【請求項２０】
請求項１５記載の組成物から形成された造形品。
【発明の詳細な説明】
【技術分野】
【０００１】
この発明は、一般に高性能の液晶ポリエステル樹脂に関し、更に詳しく言えば、４−オキシベンゾイル、６−オキシ−２−ナフトイル、テレフタロイル、ビフェノールとアミド結合を形成し得る芳香族部分(moiety)から誘導される異方性の溶融体を形成することができる溶融−加工可能なポリエステル−アミドに関する。
【背景技術】
【０００２】
異方性の溶融体を形成することができる液晶の、又は熱互変性の(サーモトロピック)ポリエステルは、フイルム、繊維、成型品などの製造に有用な高性能の物質である。これらの物質は、商業レジンと比較して典型的に優れた耐熱性と機械的性質を示すけれども、若しも組成を慎重にコントロールしなければ物質は手に負えない、扱いにくい代物になり勝ちである為に屡、合成することも溶融加工することも困難になるか、それとも又は、若しも成分の比率および/または選択が臨界的範囲内に入っていなければ、前述したような望ましい性質が失われることがある。
【０００３】
従来からも、液晶のポリエステルの加工性および/または機械的性質を改善する為に種々の試みが為されてきたが、その試みの一つにこれらのポリマーにアミド結合を組み入れる方法がある。
【０００４】
米国特許第４,２８２,８４２号は、芳香族ジカルボン酸、エチレングリコール、及び p−アシルアミノ安息香酸から調製されたポリ(エステル−アミド)を開示している。同じような開示は日本国特許公開５４−１２５２７１号にも見える。ヨーロッパ特許出願Ｎo.７９３０１２７６(公開Ｎo.０ ００７７１５)は、p−アミノフェノールと p−Ｎ−メチルアミノフェノールから選ばれる一つ又は一つ以上のアミノフェノールの残基と一つ又は一つ以上のジカルボン酸の残基から成る溶融加工できる繊維−形成性のポリ(エステル−アミド)を開示する。開示されたポリ(エステル−アミド)の残りを占めるのは、アミノフェノール又はその酸のいずれかから誘導される二官能価の残基と不斉性の二官能価の残基である。線状の二官能価の残基と不斉性の二官能価の残基は、分解温度以下で溶融し、溶融体の中に光学的異方性を示す生成物を与えるような物が選ばれる。
【０００５】
米国特許第３,８５９,２５１号は、非環式の脂肪族ジカルボン酸から誘導される部分が５０〜１００モルパーセントから成るポリ(エステル−アミド)を開示している。
【０００６】
米国特許第３,８０９,６７９号は、ジカルボン酸二ハロゲン化物と特定の式のジヒドロキシ化合物から誘導される反復構造単位１０〜９０モルパーセントと、ジカルボン酸二ハロゲン化物と特定の式のジアミノ化合物から誘導される反復構造単位１０〜９０モルパーセントから構成されるポリ(エステル−アミド)を開示する。そこに記述されたポリ(エステル−アミド)は、詳しく言えば、本発明のポリ(エステル−アミド)に含まれる６−オキシ−２−ナフトイル部分のように芳香族ヒドロキシ酸から誘導される部分を含んでいない。
【０００７】
ここに参考として引用する本願と共に譲渡された米国特許第４,３３０,４５７号は、６−ヒドロキシ−２−ナフトエ酸、ジカルボン酸、及びアミド結合を形成できる芳香族モノマーから誘導される異方性の溶融相を形成することのできる溶融加工可能なポリ(エステル−アミド)を開示している。得られるポリ(エステル−アミド)は大凡そ４００℃よりも低い溶融温度を示す。
【０００８】
その他のポリ(エステル−アミド)が、米国特許第４,９６６,９５６号、同４,３５５,１３２号、同４,３３９,３７５号に開示され、特許請求されている。米国特許第４，９６６，９５６号は、４−オキシベンゾイル、ビフェノール、アミド−形成モノマー及びテレフタロイルかイソフタロイル部分のいずれか一つから成る四成分ポリ(エステル−アミド)を教示している。
【０００９】
ここに参考として引用する共に譲渡された米国特許第４,４７３,６８２号は、比較的低濃度の６−オキシ−２−ナフトイル部分、４−オキシベンゾイル部分、４,４′−ジオキシビフェニル部分、及びテレフタロイル部分から成る異方性の溶融体を形成することができる溶融加工可能なポリエステルを開示する。このポリエステルは例外的に非常に取り扱い易い異方性の溶融相を形成する。
【００１０】
ここに参考として引用する共に譲渡された米国特許第４,３５１,９１７号は、６−ヒドロキシ−２−ナフトエ酸、アミド結合を形成し得る芳香族部分、及び随意的には芳香族ヒドロキシ酸から誘導される他の芳香族部分から誘導される異方性の溶融相を形成することのできる溶融加工可能なポリ(エステル−アミド)を開示する。
【００１１】
ここに参考として引用する共に譲渡された米国特許第４,３５１,９１８号は、６−ヒドロキシ−２−ナフトエ酸、他の芳香族ヒドロキシ酸、炭素環式ジカルボン酸、及びアミド結合を形成することのできる芳香族モノマーから誘導される異方性の溶融相を形成し得る溶融加工可能なポリ(エステル−アミド)を示している。
【発明の開示】
【課題を解決するための手段】
【００１２】
本発明による組成物は、耐熱性、機械的性質および比較的低温度での加工性のユニークな組み合わせを有する。
【００１３】
大凡そ４００℃以下の温度において異方性の溶融相を形成することのできる溶融加工可能なポリ(エステル−アミド)が提供される。
【００１４】
本発明のポリ(エステル−アミド)は、式I、II、III、IV、V但し、式Iは、
【化１】
2006176797.tif 000002
であり;式IIは、
【化２】
2006176797.tif 000003
であり;式IIIは、
【化３】
2006176797.tif 000004
であり;式IVは、
【化４】
2006176797.tif 000005
であり、この場合、上の式において、Ａrは少なくとも一つの芳香族環を含む二価の部分であり、ＹとＺは二価の有機または無機のラジカルであり、互いに同一であっても異なっても良く、ＮＨ又はＮＲ(但し、Ｒは１〜６個の炭素原子を含むアルキル部分又はアリール部分である)から構成される群から選ばれる少なくとも一員であり;式Ｖは芳香族のジ−オイル(di−oyl)先駆体の残基である;以上の式I、II、III、IV、Vの繰り返し部分を含む。
【００１５】
一般的に言えば、本発明のポリ(エステル−アミド)は、部分Iを約１〜約１５モルパーセント、部分IIを約２０〜約７０モルパーセント、部分IIIを約５〜約７０モルパーセント、部分IVを約１〜約２０モルパーセント、そして部分Vを約５〜約４０モルパーセント含む。
【００１６】
典型的には、部分Iを約２.５〜約１０モルパーセント、部分IIを２０〜７０モルパーセント、部分IIIを５〜２５モルパーセント、部分IVを２.５〜１５モルパーセント、そして部分Vを２.５〜１５モルパーセント含む。好ましい組成物は、部分Iを約２.５〜７.５モルパーセント、部分IIを少なくとも５０モルパーセント、部分IIIを約５〜約２０モルパーセント、部分IVを約２.５〜１０モルパーセント、そして部分Vを約１５〜２５モルパーセント含む。
【００１７】
好ましい部分IVは、p−アミノフェノール又はＮ−アセチル−p−アミノフェノールから誘導される
【化５】
2006176797.tif 000006
である。
【００１８】
部分Vは、最も好ましくはテレフタロイル部分であるが、しかし、イソフタロイル、テレフタロイル又はその混合物から選ぶこともできる。
【００１９】
発明による溶融加工可能なポリ(エステル−アミド)は約３５０℃以下で異方性の溶融相を形成することができ、約３００℃〜約４００℃の温度範囲で溶融−加工を受けることができる。発明による溶融加工可能なポリ(エステル−アミド)は、ペンタフルオロフェノールの中に６０℃で濃度０.１重量パーセントに溶解した時に、約１.０〜１２.０dl/gの範囲にある内部粘度を示し、毛細管レオメーターの中で３６５℃の温度で剪断速度１０3／秒に於いて測定して約５０〜１５００ポワズの範囲の溶融粘度を示すだろう。
【００２０】
発明による組成物は、後述する実施例から明らかになるように繊維および成型品などの造形品を製造するのに有用である。
【好ましい実施態様の説明】
【００２１】
本発明のポリ(エステル−アミド)は５つの反復部分を含み、それらがポリ(エステル−アミド)の中で組み合わせられた時に、大凡そ４００℃以下、好ましくは大凡そ３７０℃以下の温度で例外的に非常に扱い易い異方性の溶融相を形成することが見出だされた。(例えば、特に好ましい具体例では、大凡そ３５０℃で)。ポリ(エステル−アミド)溶融体の吸熱量(Ｔm)は、２０℃/分の昇温速度に於いて反復走査を用いた示差走査型熱量計(ＤＳＣ)の使用と、ＤＳＣの溶融体転移のピークを観測することによって確かめられた。本発明のポリ(エステル−アミド)は、それから溶融押出された繊維がＮi(ニッケル)フイルターを通したＣuＫα帯のＸ線照射とフラットな平板カメラを用いてポリマーの結晶物質に特有のＸ線回折パターンを示すという意味で結晶と考えられるかも知れない。同じくまた、溶融体の中で異方性の性質(即ち、液晶の性質)を現わす能力があるから、ポリ(エステル−アミド)は溶融加工すると高度に配向した分子構造を持つ製品を容易に形成することができる。そのような製品は異常に高い靭性と弾性率を示すことが見出だされた。好ましいポリ(エステル−アミド)は、大凡そ３２０℃〜３９０℃の範囲の温度で(例えば、大凡そ３４５℃〜３９０℃において)溶融加工を行なうことができる。
【００２２】
当該技術に熟練した人々なら容易に分かるであろうように、本発明は決して下記の実施例によって限定されるものではない。発明は、特にアミド結合を与えるＮ−アセチル−p−アミノフェノールを例に説明されるけれども、そのような結合は、p−アミノフェノール、p−Ｎ−メチルアミノフェノール、p−フェニレンジアミン、Ｎ−メチル−p−フェニレンジアミン、Ｎ,Ｎ′−ジメチル−p−フェニレンジアミン、m−アミノフェノール、３−メチル−４−アミノフェノール、２−クロロ−４−アミノフェノール、４−アミノ−１−ナフトール、４−アミノ−４′−ヒドロキシジフェニル、４−アミノ−４′−ヒドロキシジフェニルエーテル、４−アミノ−４′−ヒドロキシジフェニル メタン、４−アミノ−４′−ヒドロキシジフェニル エタン、４−アミノ−４′−ヒドロキシジフェニル スルホン、４−アミノ−４′−ヒドロキシジフェニル スル フィッド、４,４′−ジアミノフェニル スルフィッド (チオジアニリン)、４,４′−ジアミノジフェニルスルホン、２,５−ジアミノトルエン、４,４′−エチレンジアニリン、又は４,４′−ジアミノジフェノキシエタン、並びに３,４′−ジアミノフェニルＸ、３−アミノ−４′−ヒドロキシフェニルＸ、３−ヒドロキシ−４′−アミノジフェニルＸ(但し、Ｘはスルフィッド、スルホン、エーテル及びメタンから構成される群から選ばれる)からも誘導することができる。
【００２３】
本発明のポリ(エステル−アミド)には、成型品を造る時には随意的ながら、ポリマーの全重量を基準として大凡そ１〜５０重量パーセント(好ましくは、大凡そ１０〜３０重量パーセント)の固体の充填剤(材)および/または強化剤(材)を配合することができる。代表的な充填剤物質には、珪酸カルシウム、シリカ、クレー、タルク、雲母、ポリテトラフルオロエチレン、黒鉛、アルミナ・三水和物、炭酸アルミニウムナトリウム、バリウムフェライト、ウァラストナイト(珪灰石)等がある。代表的な強化用繊維には、ガラス繊維、グラファイトカーボン繊維、無定形炭素繊維、合成ポリマーの繊維、アルミナ繊維、珪酸アルミニウム繊維、酸化アルミニウム繊維、チタン繊維、マグネシウム繊維、岩綿繊維、スチール繊維、タングステン繊維、又は縦横比が３:１以上の珪灰石繊維などがある。
【００２４】
［実施例I］
この実施例は、６０.５:５.０:１２.５:１７.５:５.０の割合の４−ヒドロキシ安息香酸(“ＨＢＡ")、６−ヒドロキシ−２−ナフトエ酸(“ＨＮＡ")、４,４′−ビフェノール(“ＢＰ")、テレフタル酸(“ＴＡ")およびＮ−アセチル−p−アミノフェノール(“ＡＰＡＰ")の６モル反応混合物(５.０モル％ＨＮＡと５.０モル％ＡＰＡＰ)からのポリ(エステル−アミド)の調製を例示する。
【００２５】
Ｃ字型の316ステンレス鋼のガス導入管、熱電対、凝縮器に接続したVigreuxカラム及び受け器を備えた２リットル容の“Slim Jim"フラスコに下記の化合物を装入した:(a) ４９６.８gの４−ヒドロキシ安息香酸(３.６モル)(b) ５６.４gの６−ヒドロキシ−２−ナフトエ酸(０.３モル)(c) １３９.５gの４,４′−ビフェノール(０.７５モル)(d) １７４.３gのテレフタル酸(１.０５モル)(e) ４５.３gのＮ−アセチル−p−アミノフェノール(０.３モル)フラスコを砂浴の中に浸け、精確に温度を制御する為の手段を備え付けた。フラスコを減圧しながら酸素を完全に一掃し、窒素で三回フラッシュし砂浴の中でゆっくりと加熱し、次いで(f) 酢酸中に酢酸カリウムを１.２％(重量/容積)含む溶液(６０ppmのカリウムイオン)の１０mlを触媒として５９８.８gの無水酢酸と一緒に添加した。酢酸が蒸留し始めたら、それを目盛りの付いたシリンダーの中に集めた。
【００２６】
フラスコの内容物を７５rpmの回転速度で攪拌(トルク＝１３mＶ)しながら温度１５２℃に加熱した。１１１分間に亙る加熱が終わった時点で、１１０mlの酢酸が捕集された。次いで、重合温度を２１５分間に亙って徐々に３５０℃まで上げた。その時点では、合計６６０mlの酢酸が捕集されていた。攪拌しながら３５０℃でフラスコ内の圧力を１.０mm水銀柱以下に真空減圧した。ポリマーは、希望するΔトルクに達する迄(即ち、この実施例では、Δトルク＝５０mＶ)３５０℃で攪拌した。この期間中に、ポリマー溶融体は粘度が増加し続け、残りの酢酸がフラスコから回収された。
【００２７】
得られたポリ(エステルアミド)は、ペンタフルオロフェノールに溶かした濃度０.１重量パーセントの溶液中で６０℃で測定した内部粘度(Ｉ.Ｖ.)が９.１dl/gであり、直径が０.０１５吋、長さが１.０吋のオリフィスを使用して毛細管レオメーターの中で３４５℃で測定した剪断速度１０3/秒に於ける溶融粘度(Ｍ.Ｖ.)が５８１ポアズであった。
【００２８】
Ｉ.Ｖ.＝ln(ηrel)／c (但し、ln＝自然対数)上の式で、c＝溶液の濃度(０.１重量パーセント)で、ηrel＝相対粘度である。相対粘度は毛細管粘度計の中のポリマー溶液の流れ時間を純溶媒の流れ時間で割り算することによって測定した。ポリマーを示差走査型熱量測定(昇温速度:２０℃/分)に掛けた時、３４３℃に溶融吸熱(Ｔm)を示した。ポリマーの溶融体は光学的に異方性であった。
【００２９】
［実施例II〜X］
前述の実施例Iに従って、上記の５つの成分の比率を変えて９つの追加の組成物を調製した。発明組成物に対する組成、融点、Ｉ.Ｖ.(内部粘度)、Ｍ.Ｖ.(溶融粘度)は下の表Iに示す。特に指示しない限り、ポリマーの性質は実施例Iの場合と同様にして測定した。
【００３０】
【表１】
2006176797.tif 000007
［比較実施例Ａ］
この実施例は、６０.０:３.５:１８.２５:１８.２５の割合の４−ヒドロキシ安息香酸、６−ヒドロキシ−２−ナフトエ酸、４,４′−ビフェノール、及びテレフタル酸の７モル反応混合物(３.５モル％のＨＮＡと０.０モル％のＡＰＡＰ)からのポリエステルの調製を例示する。下記の成分をフラスコに装入した以外は実施例Iと事実上、同じ手順を繰り返した:(a) ５７９.６gの４−ヒドロキシ安息香酸(４.２モル)(b) ４６.１gの６−ヒドロキシ−２−ナフトエ酸(０.２４モル)(c) ２３７.６gの４,４′−ビフェノール(１.２８モル)(d) ２１２.１gのテレフタル酸(１.２８モル)(e) 酢酸に溶解した酢酸カリウムの１.２％(重量/容積)濃度の溶液１０ml(カリウムイオン６０ppm)を触媒として５９８.８gの無水酢酸(２.５％過剰)と一緒に添加した。希望するΔトルクが５０mＶに達する迄攪拌を続け、反応温度は３５５℃であった。
【００３１】
得られた１００％芳香族のポリマーは、ペンタフルオロフェノールの中で６０℃で測定したＩ.Ｖ.(内部粘度)が９.２dl/gであり、毛細管レオメーターの中で３６５℃で測定した剪断速度１０3/秒に於けるＭ.Ｖ.(溶融粘度)は４９２ポアズであった。ポリマーをＤＳＣに掛けた処、３７６℃のＴmを示した。
【００３２】
［比較実施例Ｂ］
この実施例は、５０.０:１２.５:１２.５:２０.０:５.０の比率の４−ヒドロキシ安息香酸、イソフタル酸、テレフタル酸、４,４′−ビフェノール、及びＮ−アセチル−p−アミノフェノールの６モルの反応混合物からのポリ(エステル−アミド)の調製を例示する。
【００３３】
下記の成分をフラスコに装入した:(a) ３.０モル(４１４.０g)の４−ヒドロキシ安息香酸(b) ０.７５モル(１２４.５g)のイソフタル酸(c) ０.７５モル(１２４.５g)のテレフタル酸(d) １.２モル(２２３.２g)の４,４′−ビフェノール(e) ０.３モル(４５.３g)のＮ−アセチル−p−アミノフェノール、及び(f) 酢酸に溶解した酢酸カリウムを１.２％(重量/容積)濃度で含む溶液１０ml(カリウムイオン６０ppm)を触媒として６００mlの無水酢酸(２.５％過剰)と一緒に添加し、３５０℃に加熱した。
【００３４】
得られた１００％芳香族のポリマーは、ペンタフルオロフェノールの中で６０℃で測定したＩ.Ｖ.(内部粘度)が３.６dl/gであり、毛細管レオメーターの中で３４０℃で測定した剪断速度１０3/秒に於けるＭ.Ｖ.(溶融粘度)は５００〜７００ポアズであった。ポリマーをＤＳＣに掛けた時に、２８１℃のＴmを示した。
【００３５】
（繊維の性質）
実施例IV、V、及び比較実施例Ａの組成物から繊維を調製した。繊維をオーブンの中で窒素雰囲気下に３００℃で８時間熱処理した。靭性、伸び及び弾性率は、ＡＳＴＭ(アメリカ材料試験協会)の標準試験法Ｄ ３８２２−９０に従って定義され、下の表IIに比較実施例Ｂの対応するデータと一緒に報告された。比較実施例Ｂでは、熱処理を２３０℃で２時間、その後に２７０℃で１６時間というように段階的に行なった。実施例IV、V、Ａで造られた繊維の繊度は大凡そ５デニールである。実施例Ｂのポリマーは紡糸するのが困難で、５デニールの繊維を得ることは出来なかったが、代わりに８.５デニールの繊維が造られた。
【００３６】
【表２】
2006176797.tif 000008
表IIから見られるように、本発明による組成物は、弾性率、靭性とも他の液晶ポリマーよりも優れた値を示している。この驚くべき、そして非常に有用な特性は、それらの組成物を高性能が求められる用途に特に適したものにする。
【００３７】
以上、本発明を数々の実施例に関連して記述して来たが、当該技術に熟練した人々なら多くの色々な修飾が為し得るであろうことは明白である。そのような修飾は、総て付属する「特許請求の範囲」によってのみ限定され定義される本発明の精神と権利範囲内にある。